(57)【特許請求の範囲】
【請求項１】
下記一般式（Ｉ）で示される構造単位からなる、側鎖にアルコキシアミン骨格を有する（メタ）アクリル酸エステル共重合体を含んでなる粘着剤組成物。
0005333975.tif 000015
（式（Ｉ）中、Ｒ１は、２−エチルヘキシル基を示す。
Ｒ２〜Ｒ４は、それぞれ水素原子あるいはメチル基を示す。Ｒ２〜Ｒ４は同一であってもよく、異なっていてもよい。
Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を一以上有していてもよい。）
【請求項２】
前記一般式（Ｉ）において、共重合比Ｙ：Ｚが０．５：１〜２：１であり、共重合比Ｘ：ＹあるいはＸ：Ｚが１５：１〜２５：１である請求項１記載の粘着剤組成物。
【請求項３】
前記一般式（Ｉ）において、共重合比Ｘ：ＹあるいはＸ：Ｚが１６：１〜２０：１である請求項２記載の粘着剤組成物。
【請求項４】
前記（メタ）アクリル酸エステル共重合体のガラス転移温度が室温以下である請求項１〜３のいずれか一項に記載の粘着剤組成物。
【請求項５】
下記一般式（ＩＩ）で示される（メタ）アクリレートモノマーと、下記一般式（ＩＩＩ）および下記一般式（ＩＶ）で示されるアルコキシアミン骨格を有する（メタ）アクリレートモノマーと、を共重合させる工程を含む、側鎖にアルコキシアミン骨格を有する（メタ）アクリル酸エステル共重合体を含んでなる粘着剤組成物の製造方法。
0005333975.tif 000016
0005333975.tif 000017
0005333975.tif 000018
（式（ＩＩ）中、Ｒ１は、２−エチルヘキシル基を示す。
式（ＩＩ）〜（ＩＶ）中、Ｒ２〜Ｒ４は、それぞれ水素原子あるいはメチル基を示す。Ｒ２〜Ｒ４は同一であってもよく、異なっていてもよい。
式（ＩＶ）中、Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を一以上有していてもよい。）
【請求項６】
前記工程において、前記一般式（ＩＩＩ）で示されるアルコキシアミン骨格を有する（メタ）アクリレートモノマーと前記式（ＩＶ）で示されるアルコキシアミン骨格を有する（メタ）アクリレートモノマーとの共重合比を０．５：１〜２：１とし、前記一般式（ＩＩ）で示される（メタ）アクリレートモノマーと前記一般式（ＩＩＩ）あるいは式（ＩＶ）で示されるアルコキシアミン骨格を有する（メタ）アクリレートモノマーとの共重合比を１５：１〜２５：１とする請求項５記載の製造方法。
【請求項７】
前記一般式（ＩＩ）で示される（メタ）アクリレートモノマーと前記一般式（ＩＩＩ）あるいは式（ＩＶ）で示されるアルコキシアミン骨格を有する（メタ）アクリレートモノマーとの共重合比を１６：１〜２０：１とする請求項６記載の製造方法。
【請求項８】
下記一般式（Ｉ）で示される構造単位からなる、側鎖にアルコキシアミン骨格を有する（メタ）アクリル酸エステル共重合体を含んでなる粘着剤組成物を溶剤濃度１０００ｐｐｍ以下の条件で加熱し、アルコキシアミン骨格の交換反応に基づいて分子鎖間に形成される架橋構造を変化させることにより、粘着剤組成物の物性を制御する方法。
0005333975.tif 000019
（式（Ｉ）中、Ｒ１は、２−エチルヘキシル基を示す。
Ｒ２〜Ｒ４は、それぞれ水素原子あるいはメチル基を示す。Ｒ２〜Ｒ４は同一であってもよく、異なっていてもよい。
Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を一以上有していてもよい。）
【発明の詳細な説明】
【技術分野】
【０００１】
本発明は、（メタ）アクリル酸エステル共重合体およびこれを含んでなる粘着剤組成物ならびに（メタ）アクリル酸エステル共重合体の製造方法に関する。より詳しくは、側鎖にアルコキシアミン骨格を有する（メタ）アクリル酸エステル共重合体などに関する。
【背景技術】
【０００２】
アクリル系共重合体を用いた無溶媒の接着剤が種々提案され、実用化されている。このようなアクリル系接着剤の一例として、イソシアネート化合物およびアクリル酸エステル、水酸基を有するモノマーを架橋反応させて得られるアクリル系共重合体を用いた粘着剤が挙げられる。
【０００３】
一般に高分子は共有結合という強固な結合により構成されているために、重合反応で構造が規定されると、特殊な条件を除いては分子構造を変化させることは困難である。しかし、熱や触媒などの外部刺激により開裂する特殊な共有結合（動的共有結合）を高分子に導入できれば、構造変化を自在に制御できる高分子を構築することが可能となる。
【０００４】
非特許文献１には、このような構造変化を制御可能な高分子として、高分子の主鎖中に「アルコキシアミン」という骨格を導入した高分子が開示されている。アルコキシアミンは、動的共有結合を有する分子であり、室温では安定な構造を有するが、加熱により結合の一部が可逆的に解離・付加を繰り返す。非特許文献１では、主鎖にアルコキシアミン骨格を導入したポリエステルおよびポリウレタンを合成し、アルコキシアミン骨格の交換反応に基づいて２種類の主鎖間で組み換えを行い、ポリエステルとポリウレタンが複合化された高分子を作成したことが記載されている。
【先行技術文献】
【非特許文献】
【０００５】
【非特許文献１】"Polymer Scrambling: Macromolecular Radical Crossover Reaction between the Main Chains of Alkoxyamine-Based Dynamic Covalent Polymers", Journal of the American Chemical Society, Vol. 125, pp.4064-4065, 2003
【発明の概要】
【発明が解決しようとする課題】
【０００６】
イソシアネート化合物は水酸基あるいは空気中の水分に対する反応性が非常に高いため、従来のアクリルとイソシアネート系共重合体を用いた粘着剤では、架橋反応の制御が困難であり、塗工性の問題や糊残りなどを生じる場合があった。
【０００７】
そこで、本発明は、架橋反応を高度に制御可能な新規アクリル系共重合体を提供することを主な目的とする。
【課題を解決するための手段】
【０００８】
上記課題解決のため、本発明は、側鎖にアルコキシアミン骨格を有する（メタ）アクリル酸エステル共重合体を提供する。この（メタ）アクリル酸エステル共重合体は、加熱するとアルコキシアミン骨格の交換反応に基づいて分子鎖間に架橋構造を形成する。この架橋構造は可逆的に形成、解離を繰り返し得るため、本発明に係る（メタ）アクリル酸エステル共重合体では、温度および時間などの反応条件を調整することにより、（メタ）アクリル酸エステル共重合体の架橋構造を変化させて、架橋程度を任意に制御できる。
本発明に係る（メタ）アクリル酸エステル共重合体は、下記一般式（Ｉ）で示される構造単位からなるものとできる。
【０００９】
【化１】
0005333975.tif 000002
（式（Ｉ）中、Ｒ１は炭素原子数４〜８の直鎖又は分岐のアルキル基を示す。
Ｒ２〜Ｒ４はそれぞれ水素原子あるいはメチル基を示す。Ｒ２〜Ｒ４は同一であってもよく、異なっていてもよい。
Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を一以上有していてもよい。）
前記一般式（Ｉ）において、共重合比Ｙ：Ｚは０．５：１〜２：１であり、共重合比Ｘ：ＹあるいはＸ：Ｚは１５：１〜２５：１であることが好ましい。
また、本発明は、上記（メタ）アクリル酸エステル共重合体を含んでなる粘着剤組成物も提供する。この粘着剤組成物では、加熱により、アルコキシアミン骨格の交換反応に基づいて（メタ）アクリル酸エステル共重合体の分子鎖間に形成される架橋構造を変化させることで、粘着剤としての物性を制御できる。
【００１０】
さらに、本発明は、アルコキシアミン骨格を有するアクリレートモノマーを含むアクリレートモノマー混合物を共重合させる工程を含む、側鎖にアルコキシアミン骨格を有する（メタ）アクリル酸エステル共重合体の製造方法をも提供する。
この製造方法において、前記工程は、下記一般式（ＩＩ）で示される（メタ）アクリレートモノマーと、下記一般式（ＩＩＩ）および下記一般式（ＩＶ）で示されるアルコキシアミン骨格を有する（メタ）アクリレートモノマーと、を共重合させる工程とできる。
【００１１】
【化２】
0005333975.tif 000003
【００１２】
【化３】
0005333975.tif 000004
【００１３】
【化４】
0005333975.tif 000005
（式（ＩＩ）中、Ｒ１は炭素原子数４〜８の直鎖又は分岐のアルキル基を示す。
式（ＩＩ）〜（ＩＶ）中、Ｒ２〜Ｒ４はそれぞれ水素原子あるいはメチル基を示す。Ｒ２〜Ｒ４は同一であってもよく、異なっていてもよい。
式（ＩＶ）中、Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を一以上有していてもよい。）
前記工程において、前記一般式（ＩＩＩ）で示されるアルコキシアミン骨格を有する（メタ）アクリレートモノマーと前記式（ＩＶ）で示されるアルコキシアミン骨格を有する（メタ）アクリレートモノマーとの共重合比は０．５：１〜２：１とし、前記一般式（ＩＩ）で示される（メタ）アクリレートモノマーと前記一般式（ＩＩＩ）あるいは式（ＩＶ）で示されるアルコキシアミン骨格を有する（メタ）アクリレートモノマーとの共重合比は１５：１〜２５：１とすることが好ましい。
また、前記工程における重合開始剤には、２，２´−アゾビス（４−メトキシ−２，４−ジメチルバレロニトリルを用いることが好ましい。
【００１４】
本発明において、「（メタ）アクリル酸」は、アクリル酸およびメタクリル酸を意味するものとする。
【発明の効果】
【００１５】
本発明により、架橋反応を高度に制御可能な新規アクリル系共重合体が提供される。
【図面の簡単な説明】
【００１６】
【図１】本発明に係る（メタ）アクリル酸エステル共重合体の架橋反応を説明するための図である。
【図２】ＡＬＡ１のＮＭＲスペクトルを示す図面代用グラフである。
【図３】ＡＬＡ２のＮＭＲスペクトルを示す図面代用グラフである。
【図４】ポリ（２ＥＨＡ−ｃｏ−ＡＬＡ１−ｃｏ−ＡＬＡ２）のＮＭＲスペクトルを示す図面代用グラフである。
【図５】ポリ（２ＥＨＡ−ｃｏ−ＡＬＡ１−ｃｏ−ＡＬＡ２）のサイズ排除クロマトグラフィー（ＳＥＣ）のクロマトグラムを示す図面代用グラフである。
【図６】ポリ（２ＥＨＡ−ｃｏ−ＡＬＡ１−ｃｏ−ＡＬＡ２）の示差走査熱量測定（ＤＳＣ）のサーモグラムを示す図面代用グラフである。
【図７】ポリ（２ＥＨＡ−ｃｏ−ＡＬＡ１−ｃｏ−ＡＬＡ２）の加熱前（ａ）および後（ｂ）の写真を示す図面代用写真である。
【図８】加熱後のポリ（２ＥＨＡ−ｃｏ−ＡＬＡ１−ｃｏ−ＡＬＡ２）の膨潤前（ａ）および後（ｂ）の写真を示す図面代用写真である。
【図９】加熱後のポリ（２ＥＨＡ−ｃｏ−ＡＬＡ１−ｃｏ−ＡＬＡ２）のアニソール溶解分画のＮＭＲスペクトルを示す図面代用グラフである。
【発明を実施するための形態】
【００１７】
以下、本発明を実施するための好適な形態について図面を参照しながら説明する。なお、以下に説明する実施形態は、本発明の代表的な実施形態の一例を示したものであり、これにより本発明の範囲が狭く解釈されることはない。
【００１８】
１．（メタ）アクリル酸エステル共重合体
本発明に係る（メタ）アクリル酸エステル共重合体は、動的共有結合を有するアルコキシアミン骨格を側鎖に有する。この（メタ）アクリル酸エステル共重合体は、アルコキシアミン骨格を有するアクリレートモノマーを含むアクリレートモノマー混合物を共重合させることにより製造できる。
【００１９】
本発明に係る（メタ）アクリル酸エステル共重合体は、好適な実施形態として、下記一般式（Ｉ）で示される構造単位からなるものとできる。
【００２０】
【化５】
0005333975.tif 000006
【００２１】
式（Ｉ）において、Ｒ１は炭素原子数４〜８の直鎖又は分岐のアルキル基を示す。
【００２２】
Ｒ２〜Ｒ４はそれぞれ水素原子あるいはメチル基を示す。Ｒ２〜Ｒ４は同一であってもよく、異なっていてもよい。
【００２３】
Ｒ５は、水素原子、酸素原子、ヒドロキシ基、炭素原子数１〜８の直鎖又は分岐のアルキル基、炭素原子数１〜８のアルコキシ基または炭素原子数５〜８のシクロアルキル基を示す。前記アルキル基および前記アルコキシ基は鎖中に酸素原子、硫黄原子、カルボニル基、エステル基、アミド基またはイミノ基を有していてもよい。換言すれば、前記アルキル基および前記アルコキシ基は、酸素原子、硫黄原子、カルボニル基、エステル基、アミド基またはイミノ基により中断されていてもよい。
【００２４】
ここで、上記式（Ｉ）において、アルコキシアミン骨格は、（メタ）アクリル酸エステル共重合体の主鎖にエステル結合を介して結合されているが、アルコキシアミン骨格と主鎖との結合は、エステル結合に限られず、例えばウレタン結合やエーテル結合、アミド結合などであってもよい。
【００２５】
本発明に係る（メタ）アクリル酸エステル共重合体は、下記一般式（ＩＩ）で示される（メタ）アクリレートモノマーと、下記一般式（ＩＩＩ）および下記一般式（ＩＶ）で示されるアルコキシアミン骨格を有する（メタ）アクリレートモノマーと、を共重合させることにより製造できる。
【００２６】
【化６】
0005333975.tif 000007
【００２７】
【化７】
0005333975.tif 000008
【００２８】
【化８】
0005333975.tif 000009
【００２９】
式（ＩＩ）〜（ＩＶ）において、Ｒ１〜Ｒ５は、式（Ｉ）におけるＲ１〜Ｒ５と同一である。
【００３０】
式（Ｉ）で示される構造単位からなる（メタ）アクリル酸エステル共重合体の好適な一例として、以下の式（Ｉａ）で示される構造単位からなる（メタ）アクリル酸エステル共重合体が挙げられる。
【００３１】
この（メタ）アクリル酸エステル共重合体は、上記式（Ｉ）において、Ｒ１が２−エチルヘキシル基であり、Ｒ２〜Ｒ４が水素原子であり、Ｒ５がメトキシ基である場合に相応する。
【００３２】
式（Ｉａ）で示される構造単位からなる（メタ）アクリル酸エステル共重合体は、２−エチルヘキシル（メタ）アクリレートモノマーと、下記式（ＩＩＩａ）および下記式（ＩＶａ）で示されるアルコキシアミン骨格を有する（メタ）アクリレートモノマーと、を共重合させることにより製造できる。以下、２−エチルヘキシル（メタ）アクリレートモノマーを「２ＥＨＡ」、式（ＩＩＩａ）および式（ＩＶａ）で示されるアルコキシアミン骨格を有する（メタ）アクリレートモノマーをそれぞれ「ＡＬＡ１」、「ＡＬＡ２」と略記する場合がある。
【００３３】
【化９】
0005333975.tif 000010
【００３４】
【化１０】
0005333975.tif 000011
【００３５】
アルコキシアミンは、加熱により結合の一部が可逆的に解離、付加を繰り返す。従って、本発明に係る（メタ）アクリル酸エステル共重合体は、加熱すると、アルコキシアミン骨格の交換反応に基づいて分子鎖間に架橋構造を形成する。
【００３６】
図１に、本発明に係る（メタ）アクリル酸エステル共重合体の架橋反応を、上記一般式（Ｉａ）で示される構造単位からなる（メタ）アクリル酸エステル共重合体を例として示す。加熱によりＡＬＡ１およびＡＬＡ２のアルコキシアミン骨格中の酸素原子と該酸素原子に結合する炭素との間の結合が解離すると、共重合体主鎖から解離したＡＬＡ１およびＡＬＡ２のアルコキシアミン骨格の一部は互いに再結合して、低分子アルコキシアミンを生じる。一方、共重合体主鎖に結合したままとなったＡＬＡ１およびＡＬＡ２のアルコキシアミン骨格の残部は互いに再結合して、主鎖間に架橋構造を形成する。
【００３７】
この架橋構造は可逆的に形成、解離を繰り返し得るため、温度および時間などの反応条件を調整することにより、（メタ）アクリル酸エステル共重合体の架橋構造を変化させて、架橋程度を任意に制御できる。
【００３８】
架橋反応は、無溶媒条件下（バルク系）で行うことができる。反応温度は、例えば６０〜１６０℃とされる。反応時間は、例えば１２〜４８時間、好ましくは６〜２４時間、さらに好ましくは３〜１２時間であり、数分〜数十分程度とできる場合もある。なお、無溶媒条件とは、溶剤を実質的に含まない条件であり、具体的には溶剤濃度１０００ｐｐｍ以下の条件を意味するものとする。
【００３９】
また、架橋反応による（メタ）アクリル酸エステル共重合体の架橋程度は、アルコキシアミン骨格の導入量（すなわち２ＥＨＡに対するＡＬＡ１およびＡＬＡ２の重合率）を調節することによっても任意に制御できる。
【００４０】
２ＥＨＡとＡＬＡ１の共重合比（一般式（Ｉ）中のＸ：Ｙ）および２ＥＨＡとＡＬＡ２の共重合比（一般式（Ｉ）中のＸ：Ｚ）は、１５：１〜２５：１であることが好ましく、１６：１〜２０：１であることがより好ましい。なお、ＡＬＡ１とＡＬＡ２の共重合比（Ｙ：Ｚ）は、０．５：１〜２：１であることが好ましい。ＡＬＡ１およびＡＬＡ２に対する２ＥＨＡの共重合比が大き過ぎると、架橋できるアルコキシアミン骨格の導入量が少なくなり、共重合体が架橋し難くなるため好ましくない。一方、同共重合比が小さ過ぎると、共重合体のガラス転移温度が上がり、粘着性が低下するため好ましくない。
【００４１】
本発明に係る（メタ）アクリル酸エステル共重合体において、ＡＬＡ１およびＡＬＡ２と共重合させるアクリレートモノマーは、２ＥＨＡには限定されないが、（メタ）アクリル酸エステル共重合体に好適なガラス転移温度を付与する観点から２ＥＨＡが最も好ましい。
【００４２】
本発明に係る（メタ）アクリル酸エステル共重合体のガラス転移温度は、室温以下であることが好ましく、例えば２０℃以下とできる。なお、ポリ（アクリル酸２−エチルヘキシル）のガラス転移温度は、−７０℃程度である。
【００４３】
２ＥＨＡ以外に採用可能なアクリレートモノマーとしては、エチルアクリレート、ブチルアクリレート、２-ヒドロキシエチルアクリレートなどのガラス転移温度が２０℃以下のポリマーを与えるモノマーが挙げられる。
【００４４】
また、ガラス転移温度は、ＡＬＡ１およびＡＬＡ２、これらと重合するアクリレートモノマーの共重合比を調節することによっても任意に制御できる。（メタ）アクリル酸エステル共重合体に好適なガラス転移温度を付与する観点からもアクリレートモノマーの共重合比は上記した範囲が好ましい。
【００４５】
２．粘着剤組成物
上述の（メタ）アクリル酸エステル共重合体は、既に説明したように、無溶媒条件下で加熱され、アルコキシアミン骨格の交換反応に基づいて分子鎖間に形成される架橋構造を変化させることができる。従って、この（メタ）アクリル酸エステル共重合体を粘着剤組成物中に配合すれば、アルコキシアミン骨格の交換反応に基づく分子鎖間の架橋構造の変化により、粘着剤組成物の物性を制御することが可能となる。
【００４６】
（メタ）アクリル酸エステル共重合体の分子鎖間架橋構造を変化させることにより、粘着剤組成物の粘度、粘着力、弾性、耐熱性、耐溶剤性などを制御できる。
【００４７】
この粘着剤組成物は、種々の用途に用いることができ、特に有用な用途として接着剤がある。本発明に係る粘着剤組成物は、加熱前にはアルコキシアミン骨格が架橋構造を形成していないために粘度が低いが、加熱後はアルコキシアミン骨格の交換反応に基づいて分子鎖間に架橋構造が形成されるために凝集する。従って、本発明に係る粘着剤組成物を用いた粘着剤は、加熱前には凹凸がある被着面に対しても容易かつ十分に塗布し、接着させることができ、加熱後は糊残りすることなく容易に被着面から剥がすことができる。この接着剤は、一例として電子部品の製造工程で使用される粘着シートの粘着剤層を形成するために利用できる。なお、本発明に係る（メタ）アクリル酸エステル共重合体は、粘着剤組成物の他に、塗料やコーティング剤、印刷インキなどへの応用も可能である。
【００４８】
３．（メタ）アクリル酸エステル共重合体の製造方法
本発明に係る（メタ）アクリル酸エステル共重合体の製造方法は、アルコキシアミン骨格を有するアクリレートモノマーを含むアクリレートモノマー混合物を共重合させる工程を含む。
【００４９】
前記工程は、好適な実施形態として、下記一般式（ＩＩ）で示される（メタ）アクリレートモノマーと、下記一般式（ＩＩＩ）および下記一般式（ＩＶ）で示されるアルコキシアミン骨格を有する（メタ）アクリレートモノマーと、を共重合させる工程とできる。
【００５０】
【化１１】
0005333975.tif 000012
【００５１】
【化１２】
0005333975.tif 000013
【００５２】
【化１３】
0005333975.tif 000014
【００５３】
式（ＩＩ）〜（ＩＶ）において、Ｒ１〜Ｒ５は、式（Ｉ）におけるＲ１〜Ｒ５と同一である。
【００５４】
ここで、上記式（ＩＩＩ），（ＩＶ）において、アルコキシアミン骨格は、（メタ）アクリル酸エステル共重合体の主鎖にエステル結合を介して結合されているが、アルコキシアミン骨格と主鎖との結合は、エステル結合に限られず、例えばウレタン結合やエーテル結合、アミド結合などであってもよい。
【００５５】
これらの（メタ）アクリレートモノマーを共重合させることにより本発明に係る（メタ）アクリル酸エステル共重合体を製造する場合、各モノマーを重合開始剤とともに溶媒に溶解し、必要に応じて加熱を行ってラジカル重合反応を進行させる。
【００５６】
溶媒には、例えばトルエン、酢酸エチル、メチルエチルケトン、アセトンなどを使用できる。なお、アクリレートモノマー混合物の共重合は、無溶媒条件で行うこともできる。反応温度は、６０℃未満が好ましい。反応時間は、特に限定されないが、例えば４８時間以内とされる。
【００５７】
重合開始剤には、アルコキシアミンの熱安定性を確保するため、低温重合開始剤を用いることが好ましい。低温重合開始剤としては、（メタ）アクリル酸エステル共重合体のアルコキシアミン骨格の交換反応に基づく架橋反応温度（６０〜１６０℃）よりも低い温度で機能するものであれば特に限定されず、例えば２，２´−アゾビス（４−メトキシ−２，４−ジメチルバレロニトリル（2,2'-Azobis(4-methoxy-2.4-dimethylvaleronitrile)）、２，２´−アゾビスイソブチロニトリル、過酸化ベンゾイル、過酸化物と還元剤を併用したレドックス系開始剤、光重合開始剤などを使用できる。
【００５８】
上記式（ＩＩ）で示される（メタ）アクリレートモノマーと、上記式（ＩＩＩ）で示される（メタ）アクリレートモノマーの共重合比（一般式（Ｉ）中のＸ：Ｙ）および上記式（ＩＶ）で示される（メタ）アクリレートモノマーの共重合比（一般式（Ｉ）中のＸ：Ｚ）は、１５：１〜２５：１であることが好ましく、１６：１〜２０：１であることがより好ましい。なお、上記式（ＩＩＩ）で示される（メタ）アクリレートモノマーと上記式（ＩＶ）で示される（メタ）アクリレートモノマーの共重合比（Ｙ：Ｚ）は、０．５：１〜２：１とすることが好ましい。
【００５９】
上記式（ＩＩＩ）および上記式（ＩＶ）で示される（メタ）アクリレートモノマーは、アクリル酸クロライドと対応するアルコキシアミン骨格を有するアルコール誘導体との縮合反応により合成できる。
【実施例】
【００６０】
＜実施例１＞
（１）アルコキシアミンを有するアクリレートモノマー（ＡＬＡ１及びＡＬＡ２）の合成
アルコキシアミン骨格を含有するアクリレートモノマー（ＡＬＡ１）を、対応するアルコキシアミンから１段階で合成した。このアルコキシアミンは、水酸基および塩化アクリロイル基を有する。
【００６１】
乾燥テトラヒドロフラン（４ｍｌ）に、４−ヒドロキシ−1−（（１´−フェニルエチル）オキシ）−２，２，６，６−テトラメチルピペリジン（１．３９ｇ，５．０ｍｍｏｌ）と、トリエチルアミン（０．６ｇ，６．０ｍｍｏｌ）を加えた溶液に、塩化アクリロイル（０．５４ｇ，６．０ｍｍｏｌ）を加え、室温、窒素充填下で、１６時間、撹拌した。その後、蒸発乾固させた。
蒸発残物は、水とジクロロメタンで分画した。水層をジクロロメタンで洗浄した。洗浄液を合わせた有機層は、硫酸マグネシウムで乾燥させ、蒸発乾固させた。粗生成物をフラッシュクロマトグラフィーで酢酸エチル／ヘキサン（1／1，ｖ／ｖ）によって溶出、精製して得た無色の粘性の油（１．２３ｇ，収率７４％）を真空下で乾固して、アクリル酸エステル（ＡＬＡ１）を製造した。
【００６２】
プロトンＮＭＲのスペクトルの測定は、ブルカー（４００ＭＨｚ）分光器を用いて、２５℃で、テトラメチルシラン（ＴＭＳ）を内部標準として、重水素（ＣＤＣｌ３）にて行った。
【００６３】
1H-NMR(400 Hz, CDCl3): delta/ppm 0.69 (s, 3H, CH3), 1.16 (s,3H, CH3), 1.31 (s, 3H, CH3), 1.37 (s, 3H, CH3), 1.51 (d, 3H, CH3), 1.54-1.98 (m, 2H, CH2),4.80 (q, 1H, CH), 5.11 (m, 1H, CH), 5.81 (d, 1H, vinyl proton), 6.19 (q, 1H, vinyl proton), 6.38 (d, 1H, vinyl proton), 7.23-7.39 (m, 5H, aromatic proton).
【００６４】
乾燥テトラヒドロフラン（4ｍｌ）に、4−メトキシ−１（（２´−ヒドロキシ−１’−フェニルエチル）オキシ）−２，２，６，６−テトラメチルピペリジン（１．５４ｇ，５．０ｍｍｏｌ）と、トリエチルアミン（０．６ｇ，６．０ｍｍｏｌ）を加えた溶液に、塩化アクリロイル（０．５４ｇ，６．０ｍｍｏｌ）を加え、室温、窒素充填下で、１６時間、撹拌した。その後、蒸発乾固させた。
蒸発残物は、水とジクロロメタンで分画した。水層をジクロロメタンで洗浄した。洗浄液を合わせた有機層は、硫酸マグネシウムと共に乾燥させ、蒸発乾固させた。粗生成物をフラッシュクロマトグラフィーで酢酸エチル／ヘキサン（1／1，ｖ／ｖ）によって溶出、精製して得た無色の粘性の油（１．７２ｇ，収率９５％）を真空下で乾固して、アクリル酸エステル（ＡＬＡ２）を製造した。
【００６５】
1H-NMR(400 Hz, CDCl3): delta/ppm 0.71 (s, 3H,CH3), 1.11 (s, 3H, CH3), 1.26 (s, 3H, CH3), 1.41 (s, 3H, CH3), 1.68-2.03 (dd, 2H, CH2), 3.32(s, 3H, CH3), 3.43 (m, 1H, CH), 4.26-5.02 (m, 2H, CH2), 4.69 (q, 1H, CH), 5.78 (d, 1H, vinyl proton), 6.06 (q, 1H, vinyl proton), 6.33 (d, 1H, vinyl proton), 7.24-7.41 (m, 5H, aromatic proton).
【００６６】
重合可能なアクリル酸成分とアルコキシアミン成分の両方が、ＮＭＲスペクトルによって認められた（図２）。これは、ＡＬＡ1の合成に成功していることを示している。また、図３のＡＬＡ２のＮＭＲスペクトルに示すように、全てのピークがアクリル酸成分とアルコキシアミン成分に割り当てられた。
【００６７】
（２）低Ｔｇポリマーの合成
アルコキシアミン骨格を有する低Ｔｇポリマーは、２ＥＨＡと２種類のアルコキシアミンを含むアクリレートモノマー（ＡＬＡ１及びＡＬＡ２）を、モル比（２ＥＨＡ：ＡＬＡ１：ＡＬＡ２）１８：１：１で共重合し合成した。
【００６８】
ラジカル共重合は、トルエン中で、開始剤2，2−アゾビス（４−メトキシ−２，４−ジメチルバレロニトリル）[Ｖ−７０]存在下で、１８時間、４０℃で行った（２ＥＨＡの転換率は９３％、収率は８３％）。
【００６９】
アルゴン雰囲気下で、２ＥＨＡ（１．６６ｇ，９ｍｍｏｌ）、ＡＬＡ１（０．１７ｇ，０．５ｍｍｏｌ）、ＡＬＡ２（０．１８ｇ，０．５ｍｍｏｌ）、トルエン（２ｍｌ）を磁石撹拌子を入れた丸底フラスコに加え、開始剤Ｖ−７０（０．１５４２ｇ，０．４７５ｍｍｏｌ）を加えた。粘性の産生物をメタノールで洗浄し、ポリ（２ＥＨＡ−ｃｏ−ＡＬＡ１−ｃｏ−ＡＬＡ２）を得た（１．６６ｇ，収率８３％，Ｍｎ＝２２０００，Ｍｗ／Ｍｎ＝３．３３）。
【００７０】
得られたポリマーの構造は、図４に示すＮＭＲスペクトルによって特定された。低温開始剤Ｖ−７０を重合に使用したため、アルコキシアミンの分解は観察されなかった。得られたポリマーにおける２ＥＨＡ、ＡＬＡ１、ＡＬＡ２のモル比はピーク面積から計算することが可能であり、その算出値はモノマーの投入比によく一致していた。これらの結果は、２ＥＨＡとＡＬＡ１及びＡＬＡ２のランダム共重合により、ポリ（２ＥＨＡ−ｃｏ−ＡＬＡ１−ｃｏ−ＡＬＡ２）が得られたことを示している。
【００７１】
図５は、ポリ（２ＥＨＡ−ｃｏ−ＡＬＡ１−ｃｏ−ＡＬＡ２）のサイズ排除クロマトグラフィー（ＳＥＣ）のクロマトグラムを示している。数平均分子量（Ｍｎ）は２２，０００で、多分散性指数（Ｍｗ／Ｍｎ）は３．３３であった。
【００７２】
ゲル浸透クロマトグラフィー（ＧＰＣ）による測定は、４０℃において、ガードカラム（ＴＯＳＯＨ  ＴＳＫ  ｇｕａｒｄ  ｃｏｌｕｍｎ  ＳｕｐｅｒＨ−Ｌ）と、３種類のカラム（ＴＯＳＯＨ  ＴＳＫ  ｇｅｌ  ｓｕｐｅｒＨ  ６０００、４０００、２５００）と紫外・可視検出器を備えたＴＯＳＯＨ  ＨＬＣ−８２２０  ＧＰＣシステムによって行った。
溶出剤にはＴＨＦ（０．６ｍｌ／ｍｉｎ）を用いた。
ポリマーの数平均分子量（Ｍｎ）と、分子量分布（Ｍｗ／Ｍｎ）の算出には、校正ポリスチレン標準品（Ｍｎ＝１，０６０−１，０９０，０００；Ｍｗ／Ｍｎ＝１．０２−１．０８）を使用した。
【００７３】
ポリ（２ＥＨＡ−ｃｏ−ＡＬＡ１−ｃｏ−ＡＬＡ２）の熱特性を解析するために、示差走査熱量測定（ＤＳＣ）による測定を行った。ＤＳＣの測定は、ＥＸＳＴＡＲ６０００（セイコーインスツル株式会社）を用いて、１５３から３２３Ｋの温度範囲で、１０Ｋ／ｍｉｎの加熱速度で行った。
【００７４】
結果を図６に示す。ポリ（２ＥＨＡ−ｃｏ−ＡＬＡ１−ｃｏ−ＡＬＡ２）のＴｇは、−４８℃と試算され、Ｐ２ＥＨＡのＴｇ（−７０℃）より高いものの低Ｔｇポリマー分類に属すものであった。
【００７５】
（３）低Ｔｇポリマーの架橋反応
低Ｔｇポリマーの架橋反応は、１００℃で２４時間、バルク条件下で行われた。ポリ（２ＥＨＡ−ｃｏ−ＡＬＡ１−ｃｏ−ＡＬＡ２）（０．１０ｇ，Ｍｎ＝２２０００，Ｍｗ／Ｍｎ＝３．３３）を、凍結−減圧‐融解サイクルによってガラスチューブ内で脱気し、真空下で密封した。ガラスチューブを１００℃で２４時間加熱し、架橋ポリマーを得た。
【００７６】
加熱前、ポリマーは、室温下で流動した（図７（ａ）参照）。これに対して、加熱後のポリマーは、ゲル状となった（図７（ｂ）参照）。
【００７７】
架橋反応の進行を証明するために、加熱後のポリマーをアニソールに入れた。アニソールは、ポリ（２ＥＨＡ−ｃｏ−ＡＬＡ１−ｃｏ−ＡＬＡ２）を溶解することができる。
【００７８】
図８（ａ）に、アニソールに入れる前の加熱後のポリ（２ＥＨＡ−ｃｏ−ＡＬＡ１−ｃｏ−ＡＬＡ２）の写真を示す。また、図８（ｂ）に、アニソール中に４８時間入れた後の加熱後のポリ（２ＥＨＡ−ｃｏ−ＡＬＡ１−ｃｏ−ＡＬＡ２）の写真を示す。加熱後のポリ（２ＥＨＡ−ｃｏ−ＡＬＡ１−ｃｏ−ＡＬＡ２）はアニソールに溶解されず、ゲル状に膨潤した。これは、架橋ポリマーの特徴的な挙動であり、架橋反応の進行が確認できた。
【００７９】
架橋反応の進行をさらに確かめるため、反応副産物4−メトキシ−１（（２’−ヒドロキシ−１’−フェニルエチル）オキシ）−２，２，６，６−テトラメチルピペリジンを解析した。加熱後のポリ（２ＥＨＡ−ｃｏ−ＡＬＡ１−ｃｏ−ＡＬＡ２）のアニソール溶解分画をＮＭＲによって測定した。
【００８０】
ＮＭＲスペクトルを図９に示す。架橋が不十分であった可溶性ポリマーのピークに加えて、ＡＬＡ１ユニットとＡＬＡ２ユニットから産生されたアルコキシアミン副産物の生成が明瞭に観察された。この結果から、ＡＬＡ１ユニットとＡＬＡ２ユニットとの間で架橋反応が起きたことが確認された。
【産業上の利用可能性】
【００８１】
本発明に係る（メタ）アクリル酸エステル共重合体は、粘着剤組成物、塗料、コーティング剤および印刷インキなどとして利用できる。特に、本発明に係る粘着剤組成物は、加熱前には凹凸がある被着面に対しても容易かつ十分に塗布することができ、加熱後は糊残りすることなく容易に被着面から剥がすことができる粘着剤として、例えば電子部品の製造工程で使用される粘着シートの粘着剤層を形成するために好適に用いることができる。
【図２】
0005333975.tif 000020
【図３】
0005333975.tif 000021
【図４】
0005333975.tif 000022
【図５】
0005333975.tif 000023
【図６】
0005333975.tif 000024
【図９】
0005333975.tif 000025
【図１】
0005333975.tif 000026
【図７】
0005333975.tif 000027
【図８】
0005333975.tif 000028